(57)【要約】  【課題】  光などの波成分を効率よく反射させることができ、かつ反射特性の劣化が抑制された反射部材、それを用いた発光装置および照明装置を提供する。  【解決手段】  無機材料により多孔質に形成された反射層を有している反射部材を有している。複数の無機粒子を互いに一部分で一体化させて無機粒子間に空隙を設けて多孔質に形成された反射層を有していることから、光などの波成分を反射部材の表面で反射させるばかりでなく、反射部材（反射層）の内部に進入した波成分を、孔の内面と空隙との界面において全反射させることが可能となる。【選択図】  図１
2011191785.tif 000002
【特許請求の範囲】
【請求項１】
無機材料により多孔質に形成された反射層を有していることを特徴とする反射部材。
【請求項２】
前記反射層は、気孔率が１５〜４３％であることを特徴とする請求項１に記載の反射部材。
【請求項３】
前記反射層は、複数の無機粒子を互いに一部分で一体化させて前記複数の無機粒子の間に空隙を設けることにより多孔質に形成されていることを特徴とする請求項１に記載の反射部材。
【請求項４】
前記空隙は、気体により、または前記無機粒子よりも屈折率の低い透明材料により満たされていることを特徴とする請求項３に記載の反射部材。
【請求項５】
前記複数の無機粒子は、仮焼成することにより互いに一部分で一体化されていることを特徴とする請求項３に記載の反射部材。
【請求項６】
前記無機粒子は、アルミナ、イットリア、ジルコニアおよびチタニアからなる選択される少なくとも一種を含んでいることを特徴とする請求項１に記載の反射部材。
【請求項７】
無機材料により多孔質に形成された反射層を有する反射部材の製造方法であって、複数の無機粒子を含む無機粒子層または無機粒子成型体を形成する工程と、仮焼成することにより、前記無機粒子層または無機粒子成型体を多孔質化する工程と、を含んでいることを特徴とする反射部材の製造方法。
【請求項８】
無機材料により多孔質に形成された反射層を有する反射部材の製造方法であって、複数の無機粒子およびバインダを含む被着材料を、基材の表面に吹き付けて前記基材の表面に多孔質層を形成する被着工程を含んでいることを特徴とする反射部材の製造方法。
【請求項９】
加熱により、前記多孔質層における複数の無機粒子を一体化させるとともに、前記バインダを除去する加熱工程をさらに含んでいることを特徴とする請求項８に記載の反射部材の製造方法。
【請求項１０】
１または複数の発光要素と、前記発光要素から出射された光を反射させるための反射部材と、を備えた発光装置であって、前記反射部材として、無機材料により多孔質に形成された反射層を有しているものを使用することを特徴とする発光装置。
【請求項１１】
前記反射層は、気孔率が１５〜４３％であることを特徴とする請求項１０に記載の発光装置。
【請求項１２】
前記反射層は、複数の無機粒子を互いに一部分で一体化させて前記複数の無機粒子の間に空隙を設けることにより多孔質に形成されていることを特徴とする請求項１０に記載の発光装置。
【請求項１３】
前記空隙は、気体により、または前記無機粒子よりも屈折率の低い透明材料により満たされていることを特徴とする請求項１２に記載の発光装置。
【請求項１４】
前記複数の無機粒子は、仮焼成することにより互いに一部分で一体化されていることを特徴とする請求項１２に記載の発光装置。
【請求項１５】
前記無機粒子は、アルミナ、イットリア、ジルコニアおよびチタニアからなる選択される少なくとも一種を含んでいることを特徴とする請求項１０に記載の発光装置。
【請求項１６】
前記発光要素のピーク波長に対する前記反射部材の反射率が９５％以上であることを特徴とする請求項１０記載の発光装置。
【請求項１７】
前記発光要素は、ＬＥＤチップまたはＬＤチップであることを特徴とする請求項１０に記載の発光装置。
【請求項１８】
前記発光要素は、紫外光、近紫外光、または青色光を出射するように構成されていることを特徴とする請求項１０に記載の発光装置。
【請求項１９】
１または複数の発光装置を備えた照明装置であって、前記発光装置として、１または複数の発光要素と、前記発光要素から出射された光を反射させるためのものであり、かつ無機材料により多孔質に形成された反射層を有する反射部材と、を備えたものを使用することを特徴とする照明装置。
【請求項２０】
前記反射層は、気孔率が１５〜４３％であることを特徴とする請求項１９に記載の照明装置。
【請求項２１】
前記反射層は、複数の無機粒子を互いに一部分で一体化させて前記複数の無機粒子の間に空隙を設けることにより多孔質に形成されていることを特徴とする請求項１９に記載の照明装置。
【請求項２２】
前記空隙は、気体により、または前記無機粒子よりも屈折率の低い透明材料により満たされていることを特徴とする請求項２１に記載の照明装置。
【請求項２３】
前記複数の無機粒子は、仮焼成することにより互いに一部分で一体化されていることを特徴とする請求項２１に記載の照明装置。
【請求項２４】
前記無機粒子は、アルミナ、イットリア、ジルコニアおよびチタニアからなる選択される少なくとも一種を含んでいることを特徴とする請求項１９に記載の照明装置。
【請求項２５】
前記発光要素のピーク波長に対する前記反射部材の反射率が９５％以上であることを特徴とする請求項２１記載の照明装置。
【請求項２６】
前記発光要素は、ＬＥＤチップまたはＬＤチップであることを特徴とする請求項１９に記載の照明装置。
【請求項２７】
前記発光要素は、紫外光、近紫外光、または青色光を出射するように構成されていることを特徴とする請求項１９に記載の照明装置。
【発明の詳細な説明】
【技術分野】
【０００１】
本発明は、電磁波発生要素からの電磁波を所望の方向に効率よく反射させるための反射部材、それを用いた発光装置および照明装置に関するものである。
【背景技術】
【０００２】
従来、反射部材としては、図１４に示したものがある。同図に示した反射部材９０は、たとえば照明器具用の反射板として使用されるものであり、金属基材９１の表面に反射塗膜９２を形成したものである。反射塗膜９２は、透明樹脂母材９３にエアロシリカゲルなどの粒子９４を分散させたものであり、母材９３と粒子９４の屈折率差に起因する全反射を利用して、反射率を向上させるように構成されている（たとえば特許文献１参照）。
【０００３】
反射部材９０は、屈折率差に起因する全反射を利用するものであるため、母材９３に使用する樹脂材料の光吸収がない波長帯域では非常に高い反射率を示す。そのため、一般照明用の蛍光灯具などの光利用率を向上させることができる。その一方で、反射部材９０は、母材９３に樹脂を用いるために、母材９３の樹脂が吸収するような波長帯域を含む光を照射させた場合、母材９３が劣化し着色するという問題を有している。
【０００４】
一方、反射部材としては、樹脂粉末を圧縮成型した反射材料（スペクトラロン）を利用したものもある（たとえば特許文献２参照）。このような反射材料は、加工性に優れており、標準反射板あるいは積分球に利用されている。この反射材料もまた、樹脂を使用しているため、樹脂が吸収するような波長帯域を含む光を照射させた場合に劣化し着色するという問題を有している。
【０００５】
このように、反射に寄与する部分の主成分として樹脂を使用する場合、使用されている樹脂が吸収するような波長帯域の光を照射すると、樹脂が劣化して着色する。その結果、樹脂を用いた反射部材では、樹脂の劣化に起因して反射率が低下するという問題がある。
【０００６】
また、表示装置や照明装置においては、点灯回路などにおいても熱が発生するため、その熱によって樹脂の劣化・着色が促進され、反射率の低下を助長するという問題点があった。したがって、表示装置や照明装置などのように、光源から光出射頻度が高い装置においては、反射部材の材料として樹脂を使用するのは好ましくない。とくに、光源として、波長の短い光（たとえば、紫外光、近紫外光、または青色光）を出射するＬＥＤやＬＤを使用する装置においては、光源から出射される光のエネルギが大きいために、樹脂における光吸収に起因した反射部材の劣化、すなわち反射率の低下が生じやすい。
【０００７】
その一方で、無機粒子を焼結させたセラミックスを利用した反射部材も提案されている（たとえば特許文献３）。無機物は、一般的に有機物より結合エネルギが大きいため、耐光性や耐熱性に優れている。そのため、セラミックスを利用した反射部材は、有機物である樹脂を使用する場合に比べて、光吸収に起因する劣化が少ないという利点を有している。
【先行技術文献】
【特許文献】
【０００８】
【特許文献１】特開平１１−２９７４５号公報
【特許文献２】米国特許第４９１２７２０号明細書
【特許文献３】特開２００４−２０７６７８号公報
【発明の概要】
【発明が解決しようとする課題】
【０００９】
しかしながら、図１５に示したように、セラミックス製の反射部材９５は、反射に寄与するセラミックス部分９６が、無機粒子を焼結させることによって、無機粒子を相互に一体化させた形態を有するため、空隙９７がほとんどなく、気孔率が０〜１％程度である。そのため、反射部材９５では、入射光の多くは表面９８において効率良く反射される一方で、入射光の一部が反射部材９５の内部に進入する。このような内部への進入光は、セラミックス部分９６の内部に閉じ込められ、最終的にはセラミックス部分９６で吸収される。その結果、反射部材９５では、内部に進入した光が反射できないため、光エネルギが減衰して光損失となり、反射効率が比較的に低いという問題がある。
【課題を解決するための手段】
【００１０】
本発明は、光などの波成分を効率よく反射させることができ、かつ反射特性の劣化が抑制された反射部材、それを用いた発光装置および照明装置を提供することを課題としている。
【００１１】
本発明の第１の側面においては、無機材料により多孔質に形成された反射層を有している、反射部材が提供される。
【００１２】
前記反射層は、たとえば気孔率が１５〜４３％とされる。前記反射層は、たとえば仮焼成などにより、複数の無機粒子を互いに一部分で一体化させ、前記複数の無機粒子の間に空隙を設けることにより多孔質に形成される。前記空隙は、たとえば気体により、または前記無機粒子よりも屈折率の低い透明材料により満たされている。
【００１３】
本発明の反射部材は、前記反射層のみからなる構成であってもよいが、基材上に前記反射層を形成した構成であってもよい。
【００１４】
前記無機粒子としては、アルミナ、イットリア、ジルコニアおよびチタニアからなる選択される少なくとも一種を含むものを使用するのが好ましい。
【００１５】
本発明の第２の側面においては、無機材料により多孔質に形成された反射層を有する反射部材の製造方法であって、複数の無機粒子を含む無機粒子層または無機成型体を形成する工程と、仮焼成することにより、前記無機粒子層または無機粒子成型体を多孔質化する工程と、を含んでいる、反射部材の製造方法が提供される。
【００１６】
本発明の第３の側面においては、無機材料により多孔質に形成された反射層を有する反射部材の製造方法であって、複数の無機粒子およびバインダを含む被着材料を、基材の表面に吹き付けて前記基材の表面に多孔質層を形成する被着工程を含んでいる、反射部材の製造方法が提供される。
【００１７】
この製造方法ではさらに、加熱により、前記多孔質層における複数の無機粒子を一体化させるとともに、前記バインダを除去する加熱工程をさらに含んでいてもよい。
【００１８】
本発明の第４の側面においては、１または複数の発光要素と、前記発光要素から出射された光を反射させるための反射部材と、を備えた発光装置であって、前記反射部材として、本発明の第１の側面に係るものを使用する、発光装置が提供される。
【００１９】
本発明の発光装置においては、反射部材として、発光要素のピーク波長に対する反射率が９５％以上のものが使用される。
【００２０】
前記発光要素としては、たとえばＬＥＤチップまたはＬＤチップが使用される。前記発光要素としては、紫外光、近紫外光、または青色光を出射するように構成されたものを使用することもできる。
【００２１】
本発明の第５の側面においては、１または複数の発光装置を備えた照明装置であって、前記発光装置として、本発明の第４の側面に係るものを使用する、照明装置が提供される。
【００２２】
本発明に係る照明装置としては、例えば、室内や室外で用いられる、一般照明用器具、シャンデリア用照明器具、住宅用照明器具、オフィス用照明器具、店装，展示用照明器具、街路用照明器具、誘導灯器具及び信号装置、舞台及びスタジオ用の照明器具、広告灯、照明用ポール、水中照明用ライト、ストロボ用ライト、スポットライト、電柱等に埋め込む防犯用照明、非常用照明器具、懐中電灯、電光掲示板等や、調光器、自動点滅器、ディスプレイ等のバックライト、動画装置、装飾品、照光式スイッチ、光センサ、医療用ライト、車載ライト等が挙げられる。
【発明の効果】
【００２３】
本発明の反射部材は、たとえば複数の無機粒子を互いに一部分で一体化させて無機粒子間に空隙を設けて多孔質に形成された反射層を有していることから、光などの波成分を反射部材の表面で反射させるばかりでなく、反射部材（反射層）の内部に進入した波成分を、孔の内面と空隙との界面において全反射させることが可能となる。すなわち、空気など気体や無機粒子よりも屈折率の低い透明材料を空隙に充填させることにより、孔の内面と空隙の充填物との間の屈折率差によって、それらの界面（反射面）において入射した波成分を全反射させることができる。また、反射層を適度な気孔率の多孔質に形成することによって、反射層の内部に適度な空隙（孔）が形成され、反射部材の内部における反射面を多く確保することが可能となる。これにより、本発明の反射部材では、反射部材の内部に進入した波成分を効率よく反射させることができるようになる。その結果、反射部材の内部に光などの波成分が閉じ込められるのを有効に防止し、極めて高い反射効率を達成することができる。
【００２４】
また、反射層を無機物によって形成した反射部材では、有機物を主成分とする反射層を有する反射部材に比べて、耐光性および耐熱性が高くなる。そのため、本発明の反射部材では、材料劣化による反射効率の低下を有効に抑制することができる。
【００２５】
さらに、無機粒子を互いに一体化することで反射層を形成すれば、無機粒子が剥がれ落ちることのない十分な強度を有する反射部材（反射層）を得ることができる。
【００２６】
また、反射層における気孔率を１５〜４３％とすれば、空隙（孔）が不当に多く存在することもないために反射層（反射部材）の強度を十分に確保できるとともに、孔の内面と空隙と界面（反射面）の面積が不当に小さくなってしまうこともない。その結果、本発明の反射部材は、強度および反射効率の高いものとなる。
【００２７】
そして、本発明の製造方法では、適度な空隙（孔）を有する反射率の高い反射層（反射部材）を形成でき、また無機粒子が一部分において相互に一体化した十分な強度を有する反射層（反射部材）を形成することができる。
【００２８】
本発明の発光装置および照明装置は、先に説明した反射部材を備えていることから、発光素子からの出射光をきわめて高い効率で所望の方向に反射させることができる。そのため、本発明の発光装置および照明装置では、出射光強度を非常に高くすることができるとともに、長期にわたり安定した出射光強度を維持することが可能となる。
【００２９】
また、発光装置が無機材料により形成されて耐光性の高いものとされていることから、発光要素として紫外光、近紫外光、または青色光といった高エネルギの光を出射するものＬＥＤチップやＬＤチップを使用する場合であっても、反射部材が劣化しにくく、長期にわたって安定した出力を維持することが可能となる。
【図面の簡単な説明】
【００３０】
【図１】本発明に係る照明装置の一例を示す全体斜視図である。
【図２】図１に示した照明装置における発光装置の平面図である。
【図３】図２のIII−III線に沿う断面図である。
【図４】図1および図２に示した発光装置の要部（反射層）を拡大して示した断面図である。
【図５】実施例１において、無機粒子としてアルミナを使用したときの結果を示すグラフである。
【図６】実施例１において、無機粒子としてイットリアを使用したときの気孔率と反射率の測定結果を示すグラフである。
【図７】実施例１において、無機粒子としてジルコニアを使用したときの気孔率と反射率の測定結果を示すグラフである。
【図８】実施例１において、無機粒子としてチタニアを使用したときの気孔率と反射率の測定結果を示すグラフである。
【図９】実施例２における気孔率と反射率の測定を示すグラフであり、図９（Ａ）は測定波長が４００ｎｍ、図９（Ｂ）は測定波長が６００ｎｍのときの結果を示すものである。
【図１０】実施例３における本発明の反射部材のＳＥＭ写真を示すものであり、図１０（Ａ）は表面性状、図１０（Ｂ）は断面性状を撮影したものである。
【図１１】実施例３における比較例の反射部材のＳＥＭ写真を示すものであり、図１１（Ａ）は表面性状、図１１（Ｂ）は断面性状を撮影したものである。
【図１２】実施例４の結果を示すグラフである。
【図１３】実施例４の結果を示すグラフである。
【図１４】従来の反射部材の一例を示す断面図である。
【図１５】従来の反射部材の他の例を示す断面図である。
【発明を実施するための形態】
【００３１】
以下においては、本発明に係る照明装置、発光装置および反射部材について、図１ないし図４を参照して説明する。
【００３２】
図１に示した照明装置１は、基板１０上に複数の発光装置２がマトリックス状に配置されたものであり、複数の発光装置２を同時に点灯させることにより、面状に光を照射可能に構成されている。
【００３３】
基板１０には、配線１１（図３参照）がパターン形成されており、この配線１１が後述する発光装置２の下面導体部３５（図３参照）に導通接続されている。これにより、各発光素装置２は、外部からの電力供給が可能とされており、点灯状態と消灯状態とが選択可能とされている。
【００３４】
図２および図３に示したように、発光装置２は、基体３、発光素子４、透光部５０、波長変換層５１、第１および第２反射部材６，７を備えている。
【００３５】
基体３は、発光素子４および後述する第１反射部材６の枠体６０を支持するためのものであり、絶縁体として形成されている。この基体３は、たとえば酸化アルミニウム質焼結
体、窒化アルミニウム質焼結体、ムライト質焼結体、ガラスセラミックス等のセラミックスにより形成されている。
【００３６】
この基体３には、基板１０の配線１１および後述する発光素子４の端子４１に導通接続された、配線導体３０が形成されている。この配線導体３０は、発光素子４に駆動するための電力を供給するものであり、互いに導通した上面導体部３１、ビア導体３２、層間導体部３３、ビア導体３４、および下面導体部３５を有している。
【００３７】
このような配線導体３０が形成された基体３は、たとえば基体３となる複数のグリーンシートに、配線導体３０となるＷ、Ｍｏ、Ｍｎ、Ｃｕ等の金属ペーストを印刷し、基体３を焼成すると同時に金属ペーストをも焼成することにより形成することができる。
【００３８】
もちろん、基体３は、エポキシ樹脂等の樹脂によって形成してもよく、配線導体３０は、めっき法、薄膜形成法などの周知の方法で基体５の表面あるいは内部に形成してもよい。配線導体３０はまた、露出する表面（上面導体部３１および下面導体部３５の表面）に厚さ０．５〜９μｍのＮｉ層や厚さ０．５〜５μｍのＡｕ層等の耐食性に優れる金属層を被着させておくのが好ましい。そうすれば、配線導体３０の表面が酸化により腐食するのを有効に防止できるため、上面導体部３１と後述する発光素子４の電極４１との間、および下面導体部３５と基板１０の配線１１との間を半田等の導電性接合材８０，８１を用いて接合する場合に、それらの間の接合を強固なものとすることができる。
【００３９】
発光素子４は、目的とする波長範囲の光を出射するものであり、フェイスダウン方式で基体３に実装されている。この発光素子４は、主面４０に回路素子（図示略）が造り込まれたものであり、この回路素子（図示略）に導通する電極４１を有している。電極４１は、配線導体３０の上面導体部３１に導電性接合材８０を介して導通接続されている。
【００４０】
導電性接合材８０としては、たとえばロウ材、半田、導体バンプ、導電性接着材を使用することができる。ロウ材および半田としては、スズ系のもの、たとえばＡｕ−Ｓｎ、Ｓｎ−Ａｇ、Ｓｎ−Ａｇ−ＣｕあるいはＳｎ−Ｐｂを使用することができ、金属バンプとしては、たとえばＡｕあるいはＡｇにより形成されたものを使用することができ、導電性接着材としては、たとえばエポキシなどの樹脂成分中に導体ボールを分散させたものを使用することができる。また、発光素子４は、電極４１や光出射領域の形成位置によっては、電極４１と配線導体３０とをワイヤボンディングにより電気的導通を図ってもよい。
【００４１】
発光素子４は、たとえば紫外線域から赤外線域までの間のいずれかにピーク波長を有する光、あるいは先の波長域の特定範囲においてブロード特性を有する光を出射するものである。発光装置４は、発光装置２において出射すべき光の色（波長）に応じてその種類（出射光の波長特性）が選択される。たとえば発光装置２において、波長変換層５１を使用して白色光を視感性よく出射させるためには、発光素子４としては、３００〜５００ｎｍの近紫外系から青色系の短波長の光、とくに紫外光または近紫外光を発する素子を使用するのが好ましい。これは、以下の理由によるものである。
【００４２】
すなわち、発光素子４として可視光を出射するものを使用する場合には、その出射光の一部を蛍光体（波長変換層５１）によって補色関係にある色に変換し、出射光と蛍光体の光とを混色して白色とされるが、この場合、作動による温度上昇などにより発光素子４からの出射光の波長が変化しやすく、出射光と蛍光体の光との混色のバランスがくずれ、安定した白色光を得ることが困難となる。また、光源からの光は中心部から外側ほど強度が弱くなっており、そのような強度ばらつきに対して蛍光体で色の調整をするのは不可能である。
【００４３】
これに対し、紫外光や近紫外光は、エネルギが大きいために、出射光のほとんどすべてを蛍光体で波長変換できるため、蛍光体から発せられる光の混色のバランスのみ考慮すればよく、出射光と蛍光体の光とのバランスを考慮する必要がなくなる。したがって、発光装置２において白色光を視感性よく出射させるためには、発光素子４としては、紫外光や近紫外光を出射するものを使用するのが好ましい。
【００４４】
このような紫外光や近紫外光を出射する発光素子４としては、たとえばサファイア基板上にＧａ−Ｎ、Ａｌ−Ｇａ−Ｎ、Ｉｎ−ＧａＮ等から構成されるバッファ層、Ｎ型層、発光層、Ｐ型層を順次積層した窒化ガリウム系化合物半導体やシリコンカーバイト系化合物半導体などのＬＥＤやＬＤを用いるのが好ましい。
【００４５】
透光部５０は、発光素子４が外気中の水分などによって曝露されるのを抑制するためのものであり、発光素子４を封止するようにして、後述する第１反射部材６における枠体６０の内部に設けられている。この透光部５０はさらに、発光素子４とその周囲との屈折率の差を小さくし、発光素子４の内部に光が閉じ込められるのを抑制して発光素子４の発光強度を高める役割を果たしている。
【００４６】
透光部５０は、たとえば発光素子４との屈折率差が小さく、発光素子４からの出射光に対して透過率の高い材料により形成されている。これらの条件を満たす材料としては、たとえばシリコーン樹脂、エポキシ樹脂、ユリア樹脂等の透明樹脂、低融点ガラス、ゾル−ゲルガラス等の透明ガラス等が挙げられる。
【００４７】
このような透光部５０は、たとえば未硬化状態あるいは溶融状態の材料を、ディスペンサー等を用いて枠体６０の内部に充填した後に、材料を固化させることにより形成することができる。
【００４８】
波長変換層５１は、発光素子４から出射される光の波長（色）を変換するためのものであり、透光部５０を覆うように、発光素子４の直上に位置させられている。この波長変換層５１は、変換すべき波長に応じた蛍光体を含有させたものである。
【００４９】
蛍光体としては、たとえばアルカリ土類アルミン酸塩蛍光体、希土類元素から選択された少なくとも一種の元素で付活された、イットリウム・アルミニウム・ガーネット系蛍光体が挙げられる。
【００５０】
このような波長変換層５１は、発光素子４における光出射面を覆うように設けてもよく、また発光素子４の光を波長変換せずにそのまま利用する場合には省略される。
【００５１】
第１および第２反射部材６，７は、発光素子４から出射された光を反射させてから発光装置２の外部に出射するためのものであり、発光素子４を囲むように形成されている。
【００５２】
第１反射部材６は、枠体６０および反射層６１を有するものであり、接合材を介して基体３に接合されている。接合材としては、半田やロウ材、あるいは樹脂接着剤を使用することができる。半田およびロウ材としては、スズ系のもの、たとえばＡｇ−Ｃｕ、Ｐｂ−Ｓｎ、Ａｕ−Ｓｎ、Ａｕ−Ｓｉ、Ｓｎ−Ａｇ−Ｃｕを使用することができ、樹脂接着材としては、たとえばシリコーン系やエポキシ系のものを使用することができる。ただし、基体３と枠体６０との接合に高信頼性を必要とされる場合には、接合材として半田や金属ロウ材を用いるのが好ましい。
【００５３】
枠体６０は、反射層６１を支持するためのものであり、円形断面を有する内部空間６２を有している。すなわち、枠体６０は、内部空間６２を規定する内面６３に反射層６１が
密着形成されている。内部空間６２には、発光素子４が収容された状態で透光部５０が設けられる。
【００５４】
この枠体６０は、たとえばアルミニウム等の金属、セラミックス、あるいは樹脂により形成されている。だだし、枠体６０は、基体３との間に作用する熱応力の影響を抑制するために、基体３と熱膨張係数の差の小さい材料により形成するのが好ましい。たとえば、基体３がセラミックにより形成されている場合には、枠体６０もセラミックにより形成するのが好ましい。この場合には、グリーンシート法により、基体３と枠体６０とを同時に形成することもできる。
【００５５】
反射層６１は、発光素子４から出射された光を、図の上方に向けて発光装置２から出射させるためのものである。この反射層６１は、枠体６０の内面６３に密着して設けられたものであり、発光素子４の側面４２を囲っている。
【００５６】
一方、第２反射部材７は、基体３の上面３６に密着して設けられたものであり、発光素子４の直下において平面方向に広がっている。この第２反射部材７は、全体が反射層として機能するものである。
【００５７】
反射層６１および第２反射部材７は、図４に示したように無機材料により多孔質に形成されている。より具体的には、反射層６１および第２反射部材７は、複数の無機粒子を互いに一部分で一体化させることで多数の孔６４（７０）を有する多孔質に形成されている。孔６４（７０）は、気体（たとえば空気）により満たされている。
【００５８】
このように多孔質化された反射層６１および第２反射部材７において、屈折率の低い空気から屈折率の高い無機粒子に入射され光は、表面６５（７１）を透過して、反射層６１および第２反射部材７の内部に進入する。この透過光は、無機粒子の表面６７（７３）と、それよりも屈折率の低い孔６４（７０）内の気体との界面で、一部は屈折率差によって全反射され、他の一部は透過される。すなわち、無機粒子の表面６７（７３）と孔６４（７０）内の気体との界面が光入射角度に対して全反射する角度で存在する場合、入射した光は１００％近く反射される。一方、無機粒子の表面６７（７３）と孔６４（７０）内の気体との界面が光入射角度に対して全反射する角度で存在しない場合には入射光は透過する。この透過した光の光路の先には、上述と同様に無機粒子の表面６７（７３）と孔６４（７０）内の気体との界面が幾つも存在し、それらの界面の中には、光入射角度に対して全反射する角度で存在する界面が高確率で存在する。その結果、反射層６１および第２反射部材７の内部に進入した透過光は、いずれかの界面において１００％近く反射される。この様な現象が連続的に生じることによって、反射層６１および第２反射部材７の内部に進入した透過光は、効果的に反射され、反射層６１および第２反射部材７の外部に出射される。すなわち、反射層６１および第２反射部材７の表面６５（７１）から内部に光が伝搬する過程において、反射層６１および第２反射部材７の表面からふたたび空気に出射される光は１００％に近づき、反射層６１および第２反射部材７を透過する光は０％に近づく。
【００５９】
上述の作用から理解できるように、入射光を効率良く反射させる観点から、無機粒子としては、屈折率が高くて全反射臨界角を大きく確保できるものを使用するのが好ましい。また、反射層６１および第２反射部材７における光減衰を少なくする観点からは、反射すべき光に対する吸収が少ない（たとえば光吸収率が５％以下の）材料を使用するのが好ましい。また、第１反射部材６の反射層６１、第２反射部材７を層状に形成する場合には、その厚みは０．０３ｍｍ以上であるのがよい。厚みが０．０３ｍｍ未満では、光が透過する確率が高くなるからである。
【００６０】
これらの反射層６１および第２反射部材７は、反射層６１および第２反射部材７の内部に進入した透過光を、高確率で反射・出射させるために、気孔率が１５〜４３％となるように形成するのが好ましい。これは、気孔率が不当に小さい場合には、孔６４（７０）が少なくなるために、光反射に寄与する反射面の数が少なくなって（内表面積が小さくなって）、反射率が低下するからであり、気孔率が不当に大きい場合には、反射層６１および第２反射部材７の強度が低下するからである。
【００６１】
ここで、気孔率は、幾何学法により測定した全気孔率を示しており、下記数式１により定義されるものである。
【００６２】
【数１】
2011191785.tif 000003
【００６３】
数式１における嵩密度はアルキメデス法により、真密度は気相置換法（ピクノメータ法）により測定することができる。また、反射層が薄い場合、反射層の断面を顕微鏡により観察し、その断面における気孔の面積率（気孔の面積の総和を総面積で割ることにより求められる）を求め、この気孔の面積率を３／２乗することにより気孔率を求めることができる。
【００６４】
このような反射層６１および第２反射部材７は、枠体６０の内面６３あるいは基体３の上面３６に複数の無機粒子を含む無機粒子層を形成した後に、この無機粒子層を仮焼成することにより形成することができる。
【００６５】
なお、仮焼成とは、無機粒子を間に空隙がほとんど存在しない状態（気孔率が０．００１〜１％程度）の焼結体（セラミック）とは異なり、適度な気孔率を有する多孔質体を形成するための不完全な焼成を意味している。
【００６６】
無機粒子層は、たとえば無機粒子とバインダ樹脂とを混合した材料をスプレーコートすることにより形成することができる。
【００６７】
バインダ樹脂としては、たとえばアクリル樹脂、パラフィン樹脂、あるいはポリエチレン樹脂を使用することができる。
【００６８】
一方、無機粒子としては、上述のように、反射すべき光に対する吸収が少なく（たとえば光吸収率が５％以下）、屈折率が高くて全反射臨界角を大きく確保できるものを使用するのが好ましく、典型的には、アルミナ、イットリア、ジルコニア、チタニア、ダイヤモンド、酸化カルシウム、および硫酸バリウムを使用することができる。好ましくは、無機粒子は非金属無機粒子であるのがよい。金属であれば無機粒子中を光が透過しにくいので、光が孔６４（７０）の中に閉じ込められて損失が大きくなりやすい。
【００６９】
これらの無機材料のうち、屈折率の観点からは、全反射臨界角を大きく確保できるもの、たとえばチタニア（ルチル；ｎ＝２．８）、ジルコニア（ｎ＝２．１）あるいはダイヤモンド（ｎ＝２．４）が特に好ましい。
【００７０】
また、無機材料は、光吸収（透過率）の観点からは反射すべき光の波長に応じて選択することができる。たとえばチタニアは屈折率の観点からは好ましいが、光の波長３５０ｎｍ前後の近紫外領域で光を吸収する特性を有する。そのため、反射層６１および第２反射
部材７を波長が３５０ｎｍ前後の近紫外光を反射するように構成するためには、近紫外光を吸収しにくいアルミナを使用するのが好ましい。
【００７１】
無機粒子としては、粒径が入射する光の波長の１／４より大きく、かつできるだけ小さいものを使用するのが好ましい。これは、無機粒子の粒径が光の波長の１／４より小さい場合には、光に対する見かけ上の屈折率差が小さくなり、光が反射しにくくなるためであり、無機粒子の粒径が大きすぎる場合には、孔６４（７０）における内面積、すなわち反射面積が少なくなるからである。さらに、入射した光を全反射する確率を上げる観点からは、無機粒子としては、球形状よりも板形状や柱形状などの不定形なものを使用するのが好ましい。
【００７２】
無機粒子層の仮焼成は、使用する無機材料、達成すべき気孔率および抗折強度によって異なるが、通常、１０００〜１４００℃において１〜５時間行なわれる。仮焼成においては、焼結温度を下げるための助剤を添加してもよい。この場合に使用する助剤としては、たとえばカルシアやマグネシアが挙げられ、その添加量は１〜１０ｗｔ％とされる。
【００７３】
このような仮焼成を行なうことにより、無機粒子が相互に一体化され、適度な気孔率および抗折強度、たとえば気孔率が１５〜４３％、抗折強度が１〜３００ＭＰａである多孔質体を得ることができる。そして、無機粒子層にバインダ樹脂を含ませておいた場合には、バインダ樹脂は、仮焼成の加熱によって、蒸散あるいは燃焼させることで除去される。
【００７４】
反射層６１および第２反射部材７は、無機粒子が接着剤により相互に結合した多孔質体として形成することもできる。このような多孔質体は、無機粒子、接着剤および溶剤を含む材料を、枠体６０の内面６３および基体３の表面３６に塗布した後に、溶剤を揮発させることにより形成することもできる。この場合に使用する接着剤は、多孔質体に残存するため、接着剤における光吸収に起因した反射率の低下を抑制するために、接着剤としては透光性を有するものを使用するのが好ましい。このような接着剤としては、たとえばエポキシ樹脂、シリコーン樹脂、フッ素樹脂、アクリル樹脂、ユリア樹脂、メタクリル樹脂およびポリカーボネート樹脂などの樹脂系接着剤、あるいは低融点ガラス、ゾル−ゲルガラスおよびＳｉ−Ｍｇ−Ａｌ−Ｏ系などのガラス系接着剤を使用することができる。
【００７５】
また、反射層６１および第２反射部材７は、枠体６０の内面６３や基体３の表面３６に造り込むことなく、別途形成しておいた多孔質体を、枠体６０の内面６３や基体３の表面３６に貼り付けることにより設けることもできる。第１反射部材６はまた、無機材料を用いて全体を多孔質に形成してもよい。その場合には、多孔質体のみにより第１反射部材６が構成され、枠体６０は省略されるが、光が照射される表面は良好な反射面として作用すると同時に、多孔質体たる第1反射部材６が断熱材としても作用し発光装置の外表面にお
ける高温化を有効に防止できる。このような多孔質体は、たとえば次のようにして形成することができる。
【００７６】
まず、無機粒子とバインダ樹脂との混合物を目的とする形状の成型体を得る。無機粒子およびバインダ樹脂は、先に説明したのと同様なものを使用することができる。一方、成型体は、金型を用いたプレスにより行なうことができる。また、成型体は、その形状を膜状とする場合には、先の混合物に、α−テルピネオールを添加してさらにトルエンなどの溶剤を加えてスラリーとし、このスラリーを、ドクターブレードを用いてテープ上に成型した後に、溶剤を揮発させることによって形成してもよい。
【００７７】
また、基体３の全体を多孔質の反射部材で構成してもよい。その場合には、光が照射される表面は良好な反射面として作用すると同時に、枠体６０や基体３が断熱材としても作用し発光装置の外表面における高温化を有効に防止できる。
【００７８】
次いで、成型体の仮焼成を行なう。仮焼成の条件は、先に説明したのと同様である。この仮焼成により、バインダ樹脂が蒸散あるいは燃焼により除去され、適度な気孔率を有する多孔質体が形成される。
【００７９】
発光装置２では、第１反射部材６（反射層６１）および第２反射部材７が多孔質化されている。そのため、発光素子４において出射された光は、第１および第２反射部材６（７）の内部に進入し、無機粒子と孔６４（７０）内の気体との界面において全反射させられる。すなわち、無機粒子よりも屈折率の低い空気などの気体を孔６４（７０）に存在させることにより、無機粒子と孔６４（７０）内の気体との間の屈折率差によって、それらの界面（反射面）において、入射した一部の光を全反射させることができる。また、第１反射部材６の反射層６１および第２反射部材７を多孔質化することで、それらの内部に多くの孔６４（７０）を存在させることができる。その結果、第１反射部材６（反射層６１）および第２反射部材７の内部に、内部への進入光を有効に反射させることができる界面（反射面）を多く存在させ、第１および第２反射部材６，７の内部に進入した光を効率よく反射させることができるようになる。すなわち、第１および第２反射部材６（７）の表面６５（７１）から内部に光が伝搬する過程において、第１および第２反射部材６（７）の表面６５（７１）からふたたび空気に出射される光は１００％に近づき、第１および第２反射部材６（７）を透過する光は０％に近づく。
【００８０】
また、第１反射部材６（反射層６１）および第２反射部材７を無機物によって形成することで、有機物を主成分とする反射層を有する反射部材に比べて、耐光性および耐熱性を向上させることができるため、材料劣化による反射効率の低下を有効に抑制することができる。これにより、発光装置２においては、長期にわたって安定反射効率を維持でき、安定した光出力を維持することが可能となる。このような効果は、発光要素として紫外光、近紫外光、または青色光といった高エネルギの光を出射するＬＥＤチップやＬＤチップを使用する場合であっても享受することができる。すなわち、本発明の反射部材６，７を採用することにより、発光素子４として高エネルギの光を出射するものを採用した発光装置２のおいても、反射部材６，７の劣化に起因する反射効率の低下ないし出力の低下を有効に抑制することが可能となる。
【００８１】
本発明は、上述した実施の形態には限定されず、種々に変更可能である。たとえば第１部材６における反射層６１および第２反射部材７は、これらを構成する無機材料よりも屈折率の小さい透明材料により、孔６４，７０を満たした構成としてよい。ただし、第１反射部材６における反射層６１および第２反射部材７が無機粒子を接着剤により結合させた多孔質体として構成される場合には、孔６４（７０）を満たすべき透明材料としては、多孔質体を構成する無機材料ばかりでなく、接着剤よりも屈折率の小さいものが使用される。
【００８２】
また、先の実施の形態では、発光装置に反射部材を適用した例について説明したが、本発明の反射部材は、光に限らず、たとえば熱（赤外線）、Ｘ線その他の電磁波を反射させるための目的に使用することもできる。
【００８３】
さらに、先に説明した発光装置２は、第１反射部材６および第２反射部材７を備えたものであったが、これらの反射部材６，７のうちの一方は省略してもよい。
【００８４】
先の実施の形態では、複数の発光装置がマトリックス状に配列された照明装置について説明したが、複数の発光装置をライン状に配列して照明装置を構成してもよく、また１つの発光装置を照明装置として使用することもできる。さらに、本発明に係る発光装置および反射部材は、表示装置に対して適用することもできる。
【００８５】
また、本発明の反射部材は、基板上にシリコンなどの半導体層を形成して成る太陽電池用の基板（特開２００１−２０３３７３号公報参照）として用いることができる。
【００８６】
このような太陽電池の場合、太陽電池の表面から半導体層を透過して反射部材に到達した光が、反射部材のポーラス状の表面にて低損失で拡散反射されることにより、光が半導体層の表面と基板表面との間で反射を繰り返して何度も半導体層を通過し、その度に光が半導体層に吸収されて発電できることから、太陽電池の発電効率が向上する。
【００８７】
さらにこの反射部材をセラミックスで形成すると、反射部材とシリコンとの熱膨張係数差を小さくできることから、反射部材上に品質よくシリコンから成る半導体層を形成できる。
【００８８】
また、本発明の反射部材は、内面が拡散反射状に形成され、半導体レーザからの光を内部に導入する開口部を有するとともに、半導体レーザの光により励起される活性媒質を含むＮｄ：ＹＡＧ等の固体素子が内部に配置された、固体素子からレーザ光を取り出す集光器として使用することにより、固体レーザ装置を構成することもできる（特開２００４−７０１２号公報参照）。
【００８９】
このような本発明の反射部材を用いた集光器は、半導体レーザからの光を内部で低損失に拡散反射させるとともに、拡散反射された光を集光器の内部で均一に近い光強度で伝搬させる。その結果、固体レーザ装置は、固体素子の発振効率を損なうことなく、さらにビーム品質を損なうことなく、固体素子を励起することができる。
【実施例１】
【００９０】
本実施例においては、種々の無機材料からなる無機粒子を用いて作製した反射部材について、気孔率と反射率の関係について検討した。
【００９１】
（反射部材の作製）
反射部材においては、まず無機粒子としてアルミナ粒子、ジルコニア粒子、イットリア粒子、チタニア粒子を準備し、それぞれの無機粒子を、カルシア粒子、シリカ粒子およびマグネシア粒子と、重量比で９．２：０．２：０．５：０．１の割合で秤量・混合し、混合物を調製した。
【００９２】
次いで、先の混合物に対して、重量比で１０％となるようにアクリル樹脂を混合し、トルエンとアルミナボールと共にボールミルに投入し２４時間混合してスラリーを調製した。さらに、スラリーをスプレードライで乾燥させて粉体とした。
【００９３】
次いで、得られた粉体を１ｇ秤量し、ハンドプレス装置にて圧力１ｔでプレス、直径２０ｍｍのタブレットに成型した。
【００９４】
さらに、タブレットを下記表１に示す条件により焼結することにより、本実施例で使用する反射部材を得た。
【００９５】
【表１】
2011191785.tif 000004
【００９６】
ここで、気孔率は、幾何学法により測定した全気孔率（前記数式１参照）であり、嵩密度はアルキメデス法により、真密度は気相置換法（ピクノメータ法）により測定した。
【００９７】
（反射率の測定）
反射率は、分光測色計（ミノルタ製ＣＭ−３７００Ｄ）により測定した。得られたサンプルにキセノンランプの光を入射してサンプル表面で反射させ、その反射光の強度を測定し入射光と反射光の強度比を反射率とした。なお、測定波長は、４００ｎｍまたは６００ｎｍとした。
【００９８】
反射率の測定結果については、横軸を気孔率とするグラフとして、図５〜図８に示した。なお、図５はアルミナについての測定結果を、図６はジルコニアについての測定結果を、図７はイットリアについての測定結果を、図８はチタニアについての測定結果を、それぞれ示している。
【００９９】
図５〜図８から分かるように、今回測定した気孔率の範囲では、気孔率が大きいほど、反射率が大きくなる傾向にある。とくに、気孔率が１０〜５０％の範囲においては、気孔率が０％（セラミック）に比べて、反射率が著しく大きくなっている。したがって、無機粒子を用いて反射部材を形成する場合には、適度に空隙を形成して多孔質化するのが好ましいと言える。
【実施例２】
【０１００】
本実施例では、アルミナ粒子を用いて反射部材を形成した場合について、気孔率と反射率の関係をより詳細に検討した。また、本実施例においては、比較例として、ラブスフェア社製の標準反射板（商品名「スペクトラロン」）についても反射率を測定した。
【０１０１】
なお、反射部材の作製方法、気孔率の測定方法および反射率の測定方法は、基本的に実施例１と同様である。また、気孔率は、焼結条件を変えることにより調整した。焼結条件、気孔率および反射率の測定結果については下記表２に示した。気孔率と反射率の測定結果についてはさらに、横軸を気孔率、縦軸を反射率として、測定波長が４００ｎｍの場合については図９（Ａ）に、測定波長が６００ｎｍの場合については図９（Ｂ）にそれぞれ示した。
【０１０２】
【表２】
2011191785.tif 000005
【０１０３】
表２、図９（Ａ）および図９（Ｂ）から分かるように、アルミナ粒子を使用した反射部材は、測定波長に拘わらず、気孔率が１０〜４５％の範囲において高い反射率を示している。とくに、気孔率が１５〜４３％の範囲では、比較例の標準反射板よりも高い反射率を示している。したがって、アルミナを用いて反射部材を形成する場合には、気孔率を１５〜４３％の範囲に設定するのが好ましいといえる。
【０１０４】
なお、本実施例では、アルミナ粒子を用いた場合について検討したが、実施例１の結果をも鑑みれば、他の無機粒子を用いる場合にも、アルミナ粒子を用いた場合と同様な気孔率の範囲において、高い反射率を有する反射部材が提供できるものと考えられる。
【実施例３】
【０１０５】
本実施例では、実施例２で作製した気孔率が３７％である反射部材（本発明）について、表面性状および断面性状を観察した。表面性状および断面性状は、走査型電子顕微鏡（ＳＥＭ）を用いて行ない、そのときに撮影した写真を図１０（Ａ）および図１０（Ｂ）に示した。図１０（Ａ）は本発明の反射部材（反射層）の表面性状を、図１０（Ｂ）は本発明の反射部材（反射層）の断面性状をそれぞれ撮影したものである。
【０１０６】
なお、参考のために、比較例である気孔率が０％のアルミナセラミックスの表面および断面性状を撮影したものを、図１１（Ａ）および図１１（Ｂ）に示した。図１１（Ａ）は比較例の標準反射板の表面性状を、図１１（Ｂ）は比較例の標準反射板の断面性状をそれぞれ撮影したものである。
【０１０７】
図１０（Ａ）および図１０（Ｂ）から分かるように、本発明の反射部材は、アルミナ粒子どうしが一部分において一体化して多孔質化されている。すなわち、本発明では、反射部材の内部における反射面積が大きく確保されているために、光入射角度に対し全反射する角度で存在する界面が高確率で存在し、その界面において効果的に反射して、反射部材の内部に進入した光が効率的に出射されるものと考えられる。
【実施例４】
【０１０８】
本実施例では、本発明の発光装置を以下のようにして評価した。先ず、図３に示すように、タングステンメタライズからなる配線導体３０を有するアルミナ質焼結体からなる基体３を形成した（主面には図３のような第２反射部材７は形成していない）。
【０１０９】
次に、種々の材料により枠体６０を基体３の上面に接合した。ここで本発明のサンプルにおいては、枠体６０全体が、酸化アルミニウム結晶を加熱して気孔率３６．６％の多孔
質体としたものから成り、枠体６０が反射部材としての機能を有する。また、比較用のサンプルとして、枠体全体をアルミニウムで構成したものと、枠体全体をアルミナ質焼結体（気孔率０％）で構成したものとを用意した。
【０１１０】
そして、ピーク波長が異なる種々のＬＥＤ素子を基体３に実装し、枠体の内側をシリコーン樹脂で充填することにより、評価用の発光装置を作製した。
【０１１１】
これらの各種ＬＥＤ素子のピーク波長に対する枠体の反射率を表３に示す。そして、これらの各種ＬＥＤ素子を用いた発光装置の光強度を図１２および図１３に示す。
【０１１２】
【表３】
2011191785.tif 000006
【０１１３】
表３、図１２および図１３に示す結果より、本発明の発光装置は、反射部材の反射率を９５％以上とすることにより、光出力の高い優れたものになることがわかった。
【符号の説明】
【０１１４】
１：照明装置
２：発光装置
４：（発光装置の）発光素子
６：第１反射部材
６１：（第１反射部材の）反射層
６４：（第１反射部材の）孔
７：第２反射部材
７０：（第２反射部材の）孔
【図１】
2011191785.tif 000007
【図２】
2011191785.tif 000008
【図３】
2011191785.tif 000009
【図４】
2011191785.tif 000010
【図５】
2011191785.tif 000011
【図６】
2011191785.tif 000012
【図７】
2011191785.tif 000013
【図８】
2011191785.tif 000014
【図９】
2011191785.tif 000015
【図１０】
2011191785.tif 000016
【図１１】
2011191785.tif 000017
【図１２】
2011191785.tif 000018
【図１３】
2011191785.tif 000019
【図１４】
2011191785.tif 000020
【図１５】
2011191785.tif 000021
【手続補正書】
【提出日】平成23年6月29日(2011.6.29)
【手続補正１】
【補正対象書類名】明細書
【補正対象項目名】０００２
【補正方法】変更
【補正の内容】
【０００２】
従来、反射部材としては、図１４に示したものがある。同図に示した反射部材９０は、たとえば照明器具用の反射板として使用されるものであり、金属基材９１の表面に反射塗膜９２を形成したものである。反射塗膜９２は、透明樹脂母材９３にエアロシリカゲルなどの粒子９４を分散させたものであり、透明樹脂母材９３と粒子９４の屈折率差に起因する全反射を利用して、反射率を向上させるように構成されている（たとえば特許文献１参照）。
【手続補正２】
【補正対象書類名】明細書
【補正対象項目名】０００３
【補正方法】変更
【補正の内容】
【０００３】
反射部材９０は、屈折率差に起因する全反射を利用するものであるため、透明樹脂母材９３に使用する樹脂材料の光吸収がない波長帯域では非常に高い反射率を示す。そのため、一般照明用の蛍光灯具などの光利用率を向上させることができる。その一方で、反射部材９０は、透明樹脂母材９３に樹脂を用いるために、透明樹脂母材９３の樹脂が吸収するような波長帯域を含む光を照射させた場合、透明樹脂母材９３が劣化し着色するという問題を有している。
【手続補正３】
【補正対象書類名】明細書
【補正対象項目名】００１１
【補正方法】変更
【補正の内容】
【００１１】
本発明の第１の側面においては、無機材料により形成され、複数の無機粒子を互いに一部分で一体化させ、前記複数の無機粒子の間に気体または前記無機粒子よりも屈折率の低い透明材料により満たされる空隙を設けている。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００２３
【補正方法】変更
【補正の内容】
【００２３】
本発明の反射部材は、たとえば複数の無機粒子を互いに一部分で一体化させて無機粒子間に空隙を設けて多孔質に形成された反射層を有していることから、光などの波成分を反射部材の表面で反射させるばかりでなく、反射部材の内部に進入した波成分を、孔の内面と空隙との界面において全反射させることが可能となる。すなわち、空気など気体や無機粒子よりも屈折率の低い透明材料を空隙に充填させることにより、孔の内面と空隙の充填物との間の屈折率差によって、それらの界面（反射面）において入射した波成分を全反射させることができる。
【手続補正１０】
【補正対象書類名】明細書
【補正対象項目名】００２４
【補正方法】変更
【補正の内容】
【００２４】
また、無機物によって形成した反射部材では、有機物を主成分とする反射部材に比べて、耐光性および耐熱性が高くなる。そのため、本発明の反射部材では、材料劣化による反射効率の低下を有効に抑制することができる。
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００３０
【補正方法】変更
【補正の内容】
【００３０】
【図１】本発明に係る照明装置の一例を示す全体斜視図である。
【図２】図１に示した照明装置における発光装置の平面図である。
【図３】図２のIII−III線に沿う断面図である。
【図４】図１および図２に示した発光装置の要部（反射層）を拡大して示した断面図である。
【図５】実施例１において、無機粒子としてアルミナを使用したときの結果を示すグラフである。
【図６】実施例１において、無機粒子としてイットリアを使用したときの気孔率と反射率の測定結果を示すグラフである。
【図７】実施例１において、無機粒子としてジルコニアを使用したときの気孔率と反射率の測定結果を示すグラフである。
【図８】実施例１において、無機粒子としてチタニアを使用したときの気孔率と反射率の測定結果を示すグラフである。
【図９】実施例２における気孔率と反射率の測定を示すグラフであり、図９（Ａ）は測定波長が４００ｎｍ、図９（Ｂ）は測定波長が６００ｎｍのときの結果を示すものである。
【図１０】実施例３における本発明の反射部材のＳＥＭ写真を示すものであり、図１０（Ａ）は表面性状、図１０（Ｂ）は断面性状を撮影したものである。
【図１１】実施例３における比較例の反射部材のＳＥＭ写真を示すものであり、図１１（Ａ）は表面性状、図１１（Ｂ）は断面性状を撮影したものである。
【図１２】実施例４の結果を示すグラフである。
【図１３】実施例４の結果を示すグラフである。
【図１４】従来の反射部材の一例を示す断面図である。
【図１５】従来の反射部材の他の例を示す断面図である。
【手続補正１５】
【補正対象書類名】明細書
【補正対象項目名】００３６
【補正方法】変更
【補正の内容】
【００３６】
この基体３には、基板１０の配線１１および後述する発光素子４の電極４１に導通接続された、配線導体３０が形成されている。この配線導体３０は、発光素子４に駆動するための電力を供給するものであり、互いに導通した上面導体部３１、ビア導体３２、層間導
体部３３、ビア導体３４、および下面導体部３５を有している。
【手続補正１６】
【補正対象書類名】明細書
【補正対象項目名】００３８
【補正方法】変更
【補正の内容】
【００３８】
もちろん、基体３は、エポキシ樹脂等の樹脂によって形成してもよく、配線導体３０は、めっき法、薄膜形成法などの周知の方法で基体３の表面あるいは内部に形成してもよい。配線導体３０はまた、露出する表面（上面導体部３１および下面導体部３５の表面）に厚さ０．５〜９μｍのＮｉ層や厚さ０．５〜５μｍのＡｕ層等の耐食性に優れる金属層を被着させておくのが好ましい。そうすれば、配線導体３０の表面が酸化により腐食するのを有効に防止できるため、上面導体部３１と後述する発光素子４の電極４１との間、および下面導体部３５と基板１０の配線１１との間を半田等の導電性接合材８０，８１を用いて接合する場合に、それらの間の接合を強固なものとすることができる。
【手続補正１７】
【補正対象書類名】明細書
【補正対象項目名】００４１
【補正方法】変更
【補正の内容】
【００４１】
発光素子４は、たとえば紫外線域から赤外線域までの間のいずれかにピーク波長を有する光、あるいは先の波長域の特定範囲においてブロード特性を有する光を出射するものである。発光素子４は、発光装置２において出射すべき光の色（波長）に応じてその種類（出射光の波長特性）が選択される。たとえば発光装置２において、波長変換層５１を使用して白色光を視感性よく出射させるためには、発光素子４としては、３００〜５００ｎｍの近紫外系から青色系の短波長の光、とくに紫外光または近紫外光を発する素子を使用するのが好ましい。これは、以下の理由によるものである。
【手続補正１８】
【補正対象書類名】明細書
【補正対象項目名】００７４
【補正方法】変更
【補正の内容】
【００７４】
反射層６１および第２反射部材７は、無機粒子が接着剤により相互に結合した多孔質体として形成することもできる。このような多孔質体は、無機粒子、接着剤および溶剤を含む材料を、枠体６０の内面６３および基体３の上面３６に塗布した後に、溶剤を揮発させることにより形成することもできる。この場合に使用する接着剤は、多孔質体に残存するため、接着剤における光吸収に起因した反射率の低下を抑制するために、接着剤としては透光性を有するものを使用するのが好ましい。このような接着剤としては、たとえばエポキシ樹脂、シリコーン樹脂、フッ素樹脂、アクリル樹脂、ユリア樹脂、メタクリル樹脂およびポリカーボネート樹脂などの樹脂系接着剤、あるいは低融点ガラス、ゾル−ゲルガラスおよびＳｉ−Ｍｇ−Ａｌ−Ｏ系などのガラス系接着剤を使用することができる。
【手続補正１９】
【補正対象書類名】明細書
【補正対象項目名】００７５
【補正方法】変更
【補正の内容】
【００７５】
また、反射層６１および第２反射部材７は、枠体６０の内面６３や基体３の上面３６に造り込むことなく、別途形成しておいた多孔質体を、枠体６０の内面６３や基体３の上面３６に貼り付けることにより設けることもできる。第１反射部材６はまた、無機材料を用いて全体を多孔質に形成してもよい。その場合には、多孔質体のみにより第１反射部材６が構成され、枠体６０は省略されるが、光が照射される表面は良好な反射面として作用すると同時に、多孔質体たる第1反射部材６が断熱材としても作用し発光装置の外表面にお
ける高温化を有効に防止できる。このような多孔質体は、たとえば次のようにして形成することができる。
【手続補正２０】
【補正対象書類名】特許請求の範囲
【補正対象項目名】全文
【補正方法】変更
【補正の内容】
【特許請求の範囲】
【請求項１】
無機材料により形成され、複数の無機粒子を互いに一部分で一体化させて前記複数の無機粒子の間に気体または前記無機粒子よりも屈折率の低い透明材料により満たされる空隙を設けていることを特徴とする反射部材。
【請求項２】
前記無機粒子は、アルミナ、イットリア、ジルコニアおよびチタニアからなる選択される少なくとも一種を含んでいることを特徴とする請求項１に記載の反射部材。
【請求項３】
１または複数の発光要素と、請求項１または請求項２に記載の反射部材とを使用することを特徴とする発光装置。
【請求項４】
前記発光要素のピーク波長に対する前記反射部材の反射率が９５％以上であることを特徴とする請求項３記載の発光装置。
【請求項５】
前記発光要素は、ＬＥＤチップまたはＬＤチップであることを特徴とする請求項３または請求項４に記載の発光装置。
【請求項６】
前記発光要素は、紫外光、近紫外光、または青色光を出射するように構成されていることを特徴とする請求項３乃至請求項５のいずれかに記載の発光装置。
【請求項７】
１または複数の発光装置を備えた照明装置であって、請求項３乃至請求項６のいずれかに記載の発光装置を備えたものを使用することを特徴とする照明装置。